계속 해서 제조 된 방사 용액 을 도 2 ( a ) 방사 구금 을 통해 289 ℃ 의 방사 온도 하 에서 방사 ( 토출 량 : 35 . 1 g / 분 ) 하 고 , 풍속 이 0 . 5 m / 초인 냉각 풍 으로 고화 하 고 , 82 ℃ 의 제 1 고 뎃롤 ( 회전 선속도 : 1 , 500 m / 분 ) 와 125 ℃ 의 제 2 고 뎃롤 ( 회전 선속도 : 4 , 300 m / 분 ) 를 연속 적 으로 통과 시킨 후 4 , 200 m / 분 의 속도 로 권 취하 여 중공 율 이 각각 20 % 인 75 데니어 / 36 필라멘트 의 멀티 필라멘트 를 제조 한다 . 제조 된 멀티 필라멘트 를 사용 하 여 싱글테리 환 편기 에서 제 편한 후 일반 적 인 염색 가공 후 기모 공정 과 쉐어링 공정 을 통하 여 폴라 플리스 를 제조 하 였 다 .